(57)【特許請求の範囲】
【請求項１】
合成短繊維とコットンパルプを必須成分として含有する湿式不織布からなり、合成短繊維の繊維長が０．１〜１０ｍｍであり、コットンパルプの下記で定義される変法濾水度が９０〜１６０ｍｌで、且つ、長さ加重平均繊維長が０．８０〜１．２０ｍｍであることを特徴とする電気化学素子用セパレータ。
変法濾水度：ふるい板として線径０．１４ｍｍ、目開き０．１８ｍｍの８０メッシュ金網を用い、試料濃度０．１％にした以外はＪＩＳ  Ｐ８１２１に準拠して測定した濾水度。
【請求項２】
湿式不織布が、さらに、変法濾水度７０〜２００ｍｌで、且つ、長さ加重平均繊維長０．６０〜１．２０ｍｍの溶剤紡糸セルロース繊維を含有する請求項１記載の電気化学素子用セパレータ。
【請求項３】
請求項１又は２に記載の電気化学素子用セパレータを具備してなる電気化学素子。
【発明の詳細な説明】
【技術分野】
【０００１】
本発明は、電気化学素子用セパレータ及びそれを用いてなる電気化学素子に関する。
【背景技術】
【０００２】
電気化学素子であるリチウム二次電池の一部、キャパシタ、電解コンデンサには、セパレータとして、再生セルロース繊維や溶剤紡糸セルロース繊維の叩解物を主体とする紙セパレータ（例えば、特許文献１〜４参照）が使用されている。電解コンデンサ用セパレータとして、紙力増強剤を含浸処理してなるセパレータ（例えば、特許文献５参照）、天然セルロースパルプとバインダーからなるセパレータ（例えば、特許文献６参照）、固体電解コンデンサ用セパレータとして、天然セルロース繊維と耐熱性繊維とバインダーからなるセパレータ（例えば、特許文献７参照）、リチウム二次電池やキャパシタ用セパレータとして、特定範囲の平均繊維径を有するセルロース繊維と、特定の平均繊維径を有するポリオレフィンとを含む、厚み２０μｍ以下の不織布からなるセパレータ（例えば、特許文献８参照）が開示されている。また、合成繊維と特定範囲の変法濾水度を有する溶剤紡糸セルロース繊維を含有するセパレータ（例えば、特許文献９参照）も開示されている。リチウム二次電池に用いられる電解液は有機溶媒に支持電解質を溶解させてなるもので可燃性である。何らかの事情によりリチウム二次電池が過充電された場合に、リチウムデンドライトが生成し、これがセパレータを貫通して正負電極間で導通し、大電流が流れ、発熱発火に至る危険性があるため、２００℃程度でも溶融収縮しにくく耐熱性に優れるセパレータ（例えば、特許文献１０参照）が提案されている。リチウムデンドライトとは、充放電を繰り返し行ったときや、過充電したときに負極表面に析出する金属リチウムをいう。
【０００３】
特許文献１〜４の紙セパレータは、厚みを薄く作製すると、ピンホールができやすくなり、耐デンドライト性や耐電圧が悪くなる問題があった。また、突刺強度が弱いため、集電体の接合部に形成されることがある凸部や電極のバリが貫通して内部短絡する場合があった。特許文献５のセパレータは、麻パルプなどのセルロースを主体とする紙に紙力増強剤を含浸処理したものであり、紙力増強剤を含浸しない場合は強度が弱いことが明示されている。特許文献６、７のセパレータはバインダーを必須成分として含有しており、リチウム二次電池やキャパシタに使用される電解液に対する耐性が悪い問題があった。特に水溶性バインダーはセパレータから脱離して電解液中に混入し、電解液の粘度を上昇させるため、リチウム二次電池やキャパシタなどの電気化学素子の特性を低下せしめる問題があった。バインダーがポリビニルアルコールの場合はパルプ上に皮膜を形成しやすく、セパレータの空隙を閉塞して、電解液浸透性を悪化させる問題があった。特許文献８及び９のセパレータは、セルロース繊維の平均繊維長が短い場合は、抄紙用ワイヤーへの繊維取られが生じ、安定して製造するためには、装置や製造条件を工夫する必要があった。特許文献１０のセパレータは、繊維密度の粗密斑ができる問題があった。また、抄紙網を構成するワイヤーの交点に繊維が乗らず、その部分がピンホールになるため、リチウムデンドライトの貫通を阻止することができない問題があった。
【先行技術文献】
【特許文献】
【０００４】
【特許文献１】特開平５−２６７１０３号公報
【特許文献２】特開平１１−１６８０３３号公報
【特許文献３】特開２０００−３８３４号公報
【特許文献４】特開平８−３０６３５２号公報
【特許文献５】特開２００１−５２９６２号公報
【特許文献６】特開２００３−１００５５８号公報
【特許文献７】特開２０１０−１５３４２７号公報
【特許文献８】特開２０１２−３６５１８号公報
【特許文献９】国際公開第ＷＯ２０１２／８５５９号パンフレット
【特許文献１０】特開２００３−１２３７２８号公報
【発明の概要】
【発明が解決しようとする課題】
【０００５】
本発明は、上記実情を鑑みたものであって、抄紙用ワイヤーへの繊維取られがなく、抄紙安定性に優れ、ピンホールがなく、耐電圧と耐デンドライト性に優れる電気化学素子用セパレータ、該セパレータを用いてなる電気化学素子を提供することにある。
【課題を解決するための手段】
【０００６】
本発明では、この課題を解決するために鋭意研究を行った結果、合成短繊維と特定範囲の叩解度のコットンパルプを必須成分として用いることによって、抄紙用ワイヤーへの繊維取られがなく、抄紙安定性に優れ、ピンホールがなく、耐電圧と耐デンドライト性に優れる電気化学素子用セパレータを実現できることを見出し、下記の本発明に至ったものである。
【０００７】
合成短繊維とコットンパルプを必須成分として含有する湿式不織布からなり、合成短繊維の繊維長が０．１〜１０ｍｍであり、コットンパルプの下記で定義される変法濾水度が９０〜１６０ｍｌで、且つ、長さ加重平均繊維長が０．８０〜１．２０ｍｍである電気化学素子用セパレータ。
【０００８】
変法濾水度：ふるい板として線径０．１４ｍｍ、目開き０．１８ｍｍの８０メッシュ金網を用い、試料濃度０．１％にした以外はＪＩＳ  Ｐ８１２１に準拠して測定した濾水度。
【０００９】
本発明の電気化学素子用セパレータは、さらに、変法濾水度７０〜２００ｍｌで、且つ、長さ加重平均繊維長０．６０〜１．２０ｍｍの溶剤紡糸セルロース繊維を含有することが好ましい。
【００１０】
本発明の電気化学素子用セパレータを具備してなる電気化学素子。
【発明の効果】
【００１１】
本発明の電気化学素子用セパレータは、合成短繊維とコットンパルプを必須成分として含有する湿式不織布からなり、コットンパルプの変法濾水度が９０〜１６０ｍｌで、且つ、長さ加重平均繊維長が０．８０〜１．２０ｍｍであるため、抄紙用ワイヤーへの繊維取られがなく、抄紙安定性に優れ、ピンホールがなく、耐電圧と耐デンドライト性に優れる。そのため、該セパレータを具備してなる電気化学素子は安全性に優れる。溶剤紡糸セルロース繊維が、変法濾水度７０〜２００ｍｌで、且つ、長さ加重平均繊維長０．６０〜１．２０ｍｍである場合は、細孔分布が鋭く、均一性の高いセパレータが得られる。
【図面の簡単な説明】
【００１２】
【図１】本発明の実施例で用いたコットンパルプの変法濾水度（ふるい板として線径０．１４ｍｍ、目開き０．１８ｍｍの８０メッシュ金網を用い、試料濃度０．１％にした以外はＪＩＳ  Ｐ８１２１に準拠して測定した変法濾水度）を表したグラフである。
【図２】本発明の実施例で用いた溶剤紡糸セルロース繊維の変法濾水度を表したグラフである。
【発明を実施するための形態】
【００１３】
＜電気化学素子用セパレータ＞
本発明において、「セパレータ」と表記する場合は、電気化学素子用セパレータを意味する。本発明において、「所定のコットンパルプ」と表記する場合は、変法濾水度９０〜１６０ｍｌで、且つ、長さ加重平均繊維長０．８０〜１．２０ｍｍのコットンパルプを意味する。本発明において、「所定の溶剤紡糸セルロース繊維」と表記する場合は、変法濾水度７０〜２００ｍｌで、且つ、長さ加重平均繊維長０．６０〜１．２０ｍｍの溶剤紡糸セルロース繊維を意味する。
【００１４】
本発明に用いられる合成短繊維とは、合成樹脂からなるいわゆるチョップドファイバーを意味する。例えば、ポリプロピレン、ポリエチレン、ポリメチルペンテン、ポリエステル、全芳香族ポリエステル、アクリル、脂肪族ポリアミド、半芳香族ポリアミド、全芳香族ポリアミド（「アラミド」ともいう）、ポリイミド、ポリアミドイミド、ポリ塩化ビニル、ポリ塩化ビニリデン、ポリビニルエーテル、ポリビニルケトン、ポリエーテル、ポリビニルアルコール、ジエン、ポリウレタン、フェノール、メラミン、フラン、尿素、アニリン、不飽和ポリエステル、ポリフッ化ビニリデン、ポリテトラフルオロエチレン、ポリクロロフルオロエチレン、シリコーン、ポリエーテルエーテルケトン、ポリフェニレンスルフィド、ポリベンゾイミダゾール、ポリ−ｐ−フェニレンベンゾビスチアゾール、ポリ−ｐ−フェニレンベンゾビスオキサゾール、これらの誘導体などの樹脂１００％からなる短繊維、又は２種類以上の樹脂からなる複合短繊維が挙げられる。
【００１５】
複合短繊維としては、芯鞘型、偏芯型、サイドバイサイド型、海島型、オレンジ型、多重バイメタル型、分割型が挙げられる。分割型複合繊維としては、異なる成分からなる樹脂が相互に隣接してなる繊維や海島型繊維が挙げられる。前者はパルパーやミキサーなどで攪拌する方法や高圧水流を当てる方法により機械的に分割させて、後者は海成分の樹脂を薬品で溶出する方法により化学的に分割させて、極細繊維を得ることができる。前者の分割型複合繊維の断面形状としては、放射状型、層状型、櫛型、碁盤型などが挙げられる。
【００１６】
本発明におけるアクリルとは、アクリロニトリル１００％の重合体からなるもの、アクリロニトリルに対して、アクリル酸、メタクリル酸、アクリル酸エステル、メタクリル酸エステル等の（メタ）アクリル酸誘導体、酢酸ビニルなどを共重合させたものを指す。半芳香族ポリアミドとは、主鎖の一部に脂肪鎖などを有する芳香族ポリアミドを指す。全芳香族ポリアミドには、メタ型とパラ型がある。これらの合成短繊維以外にも再生繊維の短繊維を用いても良い。再生繊維としては、溶剤紡糸セルロース繊維、レーヨン、キュプラ繊維などが挙げられる。
【００１７】
合成短繊維の断面形状は、円形、楕円形、扁平、三角形、四角形、多角形のいずれでも良いが、湿式不織布の空隙を閉塞しにくいことから円形、楕円形、三角形、四角形、多角形が好ましい。合成短繊維の平均繊維径（分割型複合繊維の場合は、分割後の平均繊維径を意味する）は０．０５〜１５．０μｍが好ましく、０．１〜１０．０μｍがより好ましく、１．０〜８．０μｍがさらに好ましい。合成短繊維の平均繊維径が１５．０μｍを超えた場合、厚さ方向における繊維本数が少なくなるため、ピンホールが生成する場合や厚みを薄くしにくくなる場合がある。０．０５μｍ未満だと、合成短繊維の添加効果が現れにくい場合がある。断面形状が円形以外の場合の平均繊維径は、同面積の円形に換算したときの平均繊維径を意味する。分割型複合繊維の分割前の平均繊維径は３．０〜１８．０μｍが好ましく、６．０〜１６．０μｍがより好ましい。３．０μｍ未満だと、分割しにくくなる場合があり、１８．０μｍより太いと、分割後の極細繊維断面の長軸が長くなるため、不織布の空隙を閉塞する場合がある。
【００１８】
合成短繊維の繊維長（分割型複合繊維の場合は、分割後の繊維長を意味する）としては、０．１〜１０ｍｍが好ましく、０．３〜６ｍｍがより好ましい。繊維長が１０ｍｍを超えた場合、繊維同士がよれて地合不良となることがある。一方、繊維長が０．１ｍｍ未満の場合には、不織布の強度が不十分になり、巻回性に支障を来たす場合がある。
【００１９】
本発明におけるセパレータ中の合成短繊維の含有率は、１０〜７０質量％が好ましく、１０〜６０質量％がより好ましく、１０〜５０質量％がさらに好ましい。含有率が１０質量％未満では、コットンパルプの皮膜によってセパレータの細孔が閉塞されて、電解液の浸透性が悪くなる場合がある。７０質量％超では、セパレータにピンホールが生成する場合や強度が不十分になる場合がある。
【００２０】
本発明に用いられるコットンパルプとは、木綿の種子、いわゆる綿実に付いているリント（コットンリント）と呼ばれる長繊維を原料とする紡績糸（綿糸）をパルプ化したものであり、コットンリンターパルプのことではない。綿糸を得るための綿は、その原産地を問わないが、例えばアメリカ綿、ブラジル綿、オーストラリア綿、インド綿などを用いることができる。毛、スフ、合成繊維等との混合糸を含まない。また、コットンパルプの原料としての綿糸は、１０〜４０ｍｍの長さに切断された綿糸を使用することが好ましい。原料である綿糸は、１０〜４０ｍｍの長さに切断された綿糸１００％からなるものが好ましいが、１０ｍｍ未満の綿糸及び４０ｍｍを超える綿糸を少割合で（最大２０％まで）含有させることができる。
【００２１】
本発明に用いられるコットンパルプは、機械的処理を受けて、外部フィブリル化処理される前に、前処理として化学的処理や酵素処理することが好ましい。化学的処理としては、次亜塩素酸塩、過酸化水素、二酸化塩素、ハイドロサルファイト、二酸化チオ尿酸、オゾン等の漂白剤を単独、もしくは複数組み合わせて処理する方法が適用できる。酵素処理としては、セルラーゼで処理する方法が適用できる。前処理を行うことで、コットンパルプを機械的処理する際に、外部フィブリル化が促進される。
【００２２】
コットンリンターとは、コットンリントを分離した後に採取される短繊維を指す。本発明では、コットンリントとコットンリンターを同様の方法で叩解してパルプ化した場合、コットンリンターパルプはコットンパルプより繊維長が短く、且つ繊維径分布が広くでき上がり、地合斑になりやすく、緻密性に欠け、強度が弱いことを見出した。
【００２３】
コットン以外の天然セルロースとして、麻パルプやエスパルトパルプが挙げられるが、麻パルプは、叩解度が進むと皮膜を形成しやすく、電解液浸透性が悪くなる。また、コットンパルプより結晶化度が低く、電解液に濡れると膨潤しやすいため、電気化学素子のセル内圧力が高まり、特性を低下せしめる。エスパルトパルプは繊維が硬く、繊維同士の絡み合いが少ないため、強度が弱く、地合斑になりやすく、緻密性に欠ける。
【００２４】
再生セルロースや溶剤紡糸セルロースからなるパルプとコットンパルプの強度を比較すると、コットンパルプの方が引張強度や突刺強度が強い。これは再生セルロースや溶剤紡糸セルロースとコットンパルプとでは、セルロースの結晶構造が異なるからである。つまり、セルロースを構成するグルコースのＣ６のコンフォメーション、分子鎖のＣ軸方向のずれの程度、結晶密度がそれぞれ異なり、分子内、分子間の水素結合の場所や程度に違いがあるため、繊維間の結合強度が異なる。
【００２５】
本発明者らは、様々な変法濾水度と長さ加重平均繊維長のコットンパルプを作製し、強度と緻密性の関係を調査した結果、変法濾水度９０〜１６０ｍｌで、且つ、長さ加重平均繊維長０．８０〜１．２０ｍｍのコットンパルプが高強度で且つ緻密性に優れ、抄紙用ワイヤーへの繊維取られが生じにくいことを見出した。変法濾水度が９０ｍｌ未満又は長さ加重平均繊維長が０．８０ｍｍ未満だと、強度が不十分になる場合や抄紙用ワイヤーへの繊維取られが生じる場合がある。変法濾水度が１６０ｍｌ超又は長さ加重平均繊維長が１．２０ｍｍ超だと、ピンホールが生成する場合がある。ここでいう緻密性とは、コットンパルプの紙を作製したときにピンホールができないことを意味する。変法濾水度は１００〜１６０ｍｌがより好ましい。長さ加重平均繊維長は、０．９０〜１．２０ｍｍがより好ましい。
【００２６】
本発明における変法濾水度は、ふるい板として線径０．１４ｍｍ、目開き０．１８ｍｍの金網（ＰＵＬＰ  ＡＮＤ  ＰＡＰＥＲ  ＲＥＳＥＡＲＣＨ  ＩＮＳＴＩＴＵＴＥ  ＯＦ  ＣＡＮＡＤＡ製）を用い、試料濃度を０．１％にした以外はＪＩＳ  Ｐ８１２１に準拠して測定した濾水度である。ここに試料濃度（％）とは、濾水度測定のための試料の質量（ｇ）を試料と希釈水との混合液の体積（ｍｌ）で除した値に１００を掛けることにより得られるものである。本発明において変法濾水度を採用する理由は、１つはＪＩＳ  Ｐ８１２１で規定されるカナダ標準型濾水度が０ｍｌ近辺で、叩解度の差をこれ以上判別できない試料の叩解度を明確にできるからであり、もう１つは叩解によって繊維長が短くなり、カナダ標準濾水度の計測で使用するふるい板の孔をパルプ試料がすり抜けてしまい、正確な濾水度を計測できない試料の叩解度を明確にできるからである。
【００２７】
長さ加重平均繊維長は、繊維にレーザー光を当てて得られる偏光特性を利用して求める市販の繊維長測定器を用いて測定することができる。本発明では、ＪＡＰＡＮ  ＴＡＰＰＩ  紙パルプ試験方法Ｎｏ．５２「紙及びパルプの繊維長  試験方法（光学的自動計測法）」に準じてＫａｊａａｎｉＦｉｂｅｒＬａｂＶ３．５（Ｍｅｔｓｏ  Ａｕｔｏｍａｔｉｏｎ社製）を使用して測定した。コットンパルプ及び溶剤紡糸セルロース繊維の「長さ加重平均繊維長」とは、上記に従って測定・算出される「長さ加重平均繊維長」を意味する。図１は、本発明の実施例で用いたコットンパルプの変法濾水度と長さ加重平均繊維長を表す。
【００２８】
本発明における湿式不織布は、さらに、変法濾水度７０〜２００ｍｌで、且つ、長さ加重平均繊維長０．６０〜１．２０ｍｍの溶剤紡糸セルロース繊維を含有することが好ましい。本発明における溶剤紡糸セルロース繊維とは、セルロース誘導体を経ずに、直接、有機溶剤に溶解させて紡糸して得られるセルロース繊維を意味する。ＪＩＳ  Ｌ０２０４−２では、この繊維の名称として「リヨセル」という用語が用いられている。この範囲の変法濾水度と長さ加重平均繊維長の溶剤紡糸セルロース繊維は、繊維径が細く、均一性が高いため、細孔が小さく、細孔分布が狭いセパレータが得られる。変法濾水度が７０ｍｌ未満又は長さ加重平均繊維長が０．６０ｍｍ未満だと、湿式不織布への歩留まりが低く、ピンホールができる場合がある。変法濾水度が２００ｍｌ超又は長さ加重平均繊維長が１．２０ｍｍ超だと、湿式不織布の地合斑が生じる場合がある。図２は、本発明の実施例で用いた叩解されてなる溶剤紡糸セルロース繊維の変法濾水度と長さ加重平均繊維長を表す。
【００２９】
本発明に係わる所定のコットンパルプ及び溶剤紡糸セルロース繊維は、リファイナー、ビーター、ビートファイナー、ミル、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、高圧ホモジナイザーなどに通して、刃の形状、試料濃度、流量、処理回数、処理速度などの条件を調節して作製される。
【００３０】
本発明のセパレータにおける所定のコットンパルプの含有率は、９０〜１０質量％が好ましく、８０〜２０質量％がより好ましく、７０〜３０質量％がさらに好ましい。１０質量％未満だと、セパレータの強度が不十分になる場合がある。９０質量％より多いと、セパレータの細孔が少なくなり、電解液の浸透性が悪くなる場合がある。
【００３１】
本発明のセパレータにおける所定の溶剤紡糸セルロース繊維の含有率は、０〜７０質量％が好ましく、１０〜６０質量％がより好ましく、２０〜５０質量％がさらに好ましい。７０質量％超では、セパレータの強度が不十分になる場合がある。
【００３２】
本発明のセパレータは、所定のコットンパルプ、合成短繊維、所定の溶剤紡糸セルロース繊維以外の繊維を含有しても良い。例えば、天然セルロース繊維、天然セルロース繊維のパルプ化物やフィブリル化物、フィブリッド、合成樹脂からなるパルプ化物やフィブリル化物、無機繊維、変法濾水度９０〜１６０ｍｌで、且つ、長さ加重平均繊維長０．８０〜１．２０ｍｍを満たさないコットンパルプ、変法濾水度７０〜２００ｍｌで、且つ、長さ加重平均繊維長０．６０〜１．２０ｍｍを満たさない溶剤紡糸セルロース繊維、各種ガラス、アルミナ、シリカ、ジルコニア、炭化珪素、各種セラミックスからなる無機繊維が挙げられる。天然セルロース繊維のパルプ化物やフィブリル化物は、カナダ標準濾水度０〜７００ｍｌ又は、変法濾水度０〜４００ｍｌが好ましい。無機繊維としては、ガラス、アルミナ、シリカ、セラミックス、ロックウールが挙げられる。無機繊維を含有する場合は、セパレータの耐熱寸法安定性や突刺強度が向上するため好ましい。
【００３３】
本発明のセパレータは、円網抄紙機、長網抄紙機、短網抄紙機、傾斜型抄紙機、これらの中から同種又は異種の抄紙機を組み合わせてなる複合抄紙機などを用いて抄紙する方法によって製造することができる。原料スラリーには、繊維原料の他に必要に応じて分散剤、増粘剤、無機填料、有機填料、消泡剤、剥離剤、紙力増強剤などを適宜添加し、５〜０．００１質量％程度の固形分濃度にスラリーを調整する。この原料スラリーをさらに所定濃度に希釈して抄紙する。抄紙して得た電気化学素子用セパレータは必要に応じて、カレンダー処理、熱カレンダー処理、熱処理などが施される。
【００３４】
本発明のセパレータの厚みは、１０〜５０μｍが好ましく、１０〜４０μｍがより好ましく、１０〜３５μｍがさらに好ましい。１０μｍ未満では、十分な機械的強度が得られなかったり、正極と負極との間の絶縁性が不十分で内部短絡不良率が高くなったりする。５０μｍより厚いと、電気化学素子の内部抵抗が高くなる。
【００３５】
本発明におけるセパレータの密度は、特に制限はないが、０．２５０〜０．７００ｇ／ｃｍ３が好ましく、０．２５０〜０．６５０ｇ／ｃｍ３がより好ましく、０．３００〜０．６００／ｃｍ３がさらに好ましい。０．２５０ｇ／ｃｍ３未満では、十分な強度が得られなかったり、正極と負極との間の絶縁性が不十分で内部短絡不良率が高くなったりする場合がある。０．７００ｇ／ｃｍ３を超えると、電気化学素子の内部抵抗が高くなる場合がある。密度は、カレンダー処理により調節する。
【００３６】
本発明におけるセパレータのガーレー透気度（ＪＩＳ  Ｐ８１１７）は、０．４〜２０．０ｓ／１００ｍｌが好ましく、１．０〜１５．０ｓ／１００ｍｌがより好ましい。０．４ｓ／１００ｍｌ未満では、内部短絡不良率が高くなり、２０．０ｓ／１００ｍｌより大きいと内部抵抗が高くなる。
【００３７】
本発明における電気化学素子とは、リチウム二次電池、ポリアセン電池、空気亜鉛電池、電気二重層キャパシタ、リチウムイオンキャパシタ、レドックスキャパシタ、ハイブリッドキャパシタ、アルミ電解コンデンサ、導電性高分子アルミ固体電解コンデンサなどを指す。
【実施例】
【００３８】
以下、実施例により本発明をさらに詳しく説明するが、本発明は実施例に限定されるものではない。
【００３９】
≪実施例１〜１２、比較例１〜１２≫
［コットンパルプ及び溶剤紡糸セルロース繊維の物性値］
コットンパルプ及び溶剤紡糸セルロース繊維について、
（１）ふるい板として線径０．１４ｍｍ、目開き０．１８ｍｍの８０メッシュ金網を用い、試料濃度０．１％にした以外はＪＩＳ  Ｐ８１２１に準拠して測定した変法濾水度：「変法濾水度」
（２）長さ加重平均繊維長：「平均繊維長」
を表１に示した。コットンパルプ及び溶剤紡糸セルロース繊維はビーターを用いて叩解して作製した。
【００４０】
≪比較例１０、１１≫
［マニラ麻パルプ及びエスパルトパルプの物性値］
マニラ麻パルプ及びエスパルトパルプについて、（２）「平均繊維長」と、
（３）ＪＩＳ  Ｐ８１２１に準拠して測定したカナダ標準型濾水度：「標準濾水度」
を表１に示した。
【００４１】
表１に、本発明の実施例及び比較例で使用した繊維を示した。表１の「ポリエステル短」とは、ポリエチレンテレフタレートからなる合成短繊維を意味する。「芯鞘複合型ポリエステル短」とは、芯部にポリエチレンテレフタレート、鞘部にポリエチレンテレフタレート成分とポリエチレンイソフタレート成分を有する共重合ポリエステルからなる合成短繊維を意味する。「アクリル短」とは、アクリロニトリル系共重合体からなる合成短繊維を意味する。「ナイロン短」とは、ナイロン６，６からなる合成短繊維を意味する。表２の原料の記号は、表１の繊維の記号に該当する。表２に示した配合率に従って、抄紙用スラリーを調製した。
【００４２】
【表１】
0005876373.tif 000002
【００４３】
【表２】
0005876373.tif 000003
【００４４】
（実施例１）
Ｆ１とＦ２をパルパーで水に分散させた後、Ｃ２を添加して所定時間攪拌し、スラリー１を調製した。スラリー１を円網・傾斜複合抄紙機に送液して湿式抄紙し、ヤンキードライヤー温度を１５０℃にして乾燥させた後、カレンダー処理して厚みを調整し、実施例１のセパレータを作製した。
【００４５】
（実施例２、３）
スラリー１の調製と同様に、合成短繊維をパルパーで水に分散させた後、コットンパルプを添加して所定時間攪拌し、スラリー２、３を調製した。スラリー２、３を用いて実施例１と同様にして湿式抄紙及びカレンダー処理し、実施例２、３のセパレータを作製した。
【００４６】
（実施例４）
Ｆ２をパルパーで水に分散させた後、Ｃ３とＣ７を添加して所定時間攪拌し、スラリー４を調製した。スラリー４を円網・傾斜複合抄紙機を用いて実施例１と同様にして湿式抄紙及びカレンダー処理して実施例４のセパレータを作製した。
【００４７】
（実施例５〜１２）
スラリー４の調製と同様に、合成短繊維をパルパーで水に分散させた後、コットンパルプと溶剤紡糸セルロース繊維を添加して所定時間攪拌し、スラリー５〜１２を調製した。スラリー５〜１２を用いて実施例１と同様にして湿式抄紙及びカレンダー処理して実施例５〜１２のセパレータを作製した。
【００４８】
（比較例１）
Ｆ２をパルパーで水に分散させた後、Ｃ１を添加して所定時間攪拌し、スラリー１３を調製した。スラリー１３を円網・傾斜複合抄紙機に送液して湿式抄紙し、ヤンキードライヤー温度を１５０℃にして乾燥させた後、カレンダー処理して厚みを調整し、比較例１のセパレータを作製した。
【００４９】
（比較例２）
Ｃ３をパルパーで水に分散させてスラリー１４を調製した。スラリー１４を円網・傾斜複合抄紙機に送液して湿式抄紙し、ヤンキードライヤー温度を１５０℃にして乾燥させた後、カレンダー処理して厚みを調整し、比較例２のセパレータを作製した。
【００５０】
（比較例３）
Ｃ５を用いた以外は比較例２と同様にしてスラリー１５を調製し、比較例２と同様にして湿式抄紙及びカレンダー処理して比較例３のセパレータを作製した。
【００５１】
（比較例４）
Ｆ２とＣ６を用いた以外は比較例１と同様にしてスラリー１６を調製し、比較例１と同様にして湿式抄紙及びカレンダー処理して比較例４のセパレータを作製した。
【００５２】
（比較例５）
Ｃ２とＣ１０をパルパーで水に分散させたスラリー１７を調製した。スラリー１７を円網・傾斜複合抄紙機に送液して湿式抄紙し、ヤンキードライヤー温度を１５０℃にして乾燥させた後、カレンダー処理して厚みを調整し、比較例５のセパレータを作製した。
【００５３】
（比較例６）
Ｃ１０をパルパーで水に分散させたスラリー１８を調製した。スラリー１８を円網・傾斜複合抄紙機に送液して湿式抄紙し、ヤンキードライヤー温度を１５０℃にして乾燥させた後、カレンダー処理して厚みを調整し、比較例６のセパレータを作製した。
【００５４】
（比較例７）
Ｆ２をパルパーで水に分散させた後、Ｃ１０を添加して所定時間攪拌し、スラリー１９を調製した。スラリー１９を円網・傾斜複合抄紙機に送液して湿式抄紙し、ヤンキードライヤー温度を１５０℃にして乾燥させた後、カレンダー処理して厚みを調整し、比較例７のセパレータを作製した。
【００５５】
（比較例８）
Ｆ２をパルパーで水に分散させた後、Ｃ１とＣ１１を添加して所定時間攪拌し、スラリー２０を調製した。スラリー２０を円網・傾斜複合抄紙機に送液して湿式抄紙し、ヤンキードライヤー温度を１５０℃にして乾燥させた後、カレンダー処理して厚みを調整し、比較例８のセパレータを作製した。
【００５６】
（比較例９）
Ｆ２をパルパーで水に分散させた後、Ｃ６とＣ１１を添加して所定時間攪拌し、スラリー２１を調製した。スラリー２１を円網・傾斜複合抄紙機に送液して湿式抄紙し、ヤンキードライヤー温度を１５０℃にして乾燥させた後、カレンダー処理して厚みを調整し、比較例９のセパレータを作製した。
【００５７】
（比較例１０）
Ｃ１０とＣ１３をパルパーで水に分散させたスラリー２２を調製した。スラリー２２を円網・傾斜複合抄紙機に送液して湿式抄紙し、ヤンキードライヤー温度を１５０℃にして乾燥させた後、カレンダー処理して厚みを調整し、比較例１０のセパレータを作製した。
【００５８】
（比較例１１）
Ｃ１０とＣ１４をパルパーで水に分散させたスラリー２３を調製した。スラリー２３を円網・傾斜複合抄紙機に送液して湿式抄紙し、ヤンキードライヤー温度を１５０℃にして乾燥させた後、カレンダー処理して厚みを調整し、比較例１１のセパレータを作製した。
【００５９】
（比較例１２）
Ｆ３、Ｆ４、Ｆ５をパルパーで水に分散させたスラリー２４を調製した。スラリー２４を円網抄紙機に送液して湿式抄紙し、ヤンキードライヤー温度を１３０℃にして乾燥させた後、１３０℃で熱カレンダー処理して厚みを調整し、比較例１２のセパレータを作製した。
【００６０】
［評価］
実施例１〜１２、比較例１〜１２で作製したセパレータについて、下記の評価を行い、結果を表３に示した。
【００６１】
＜厚み＞
ＪＩＳ  Ｐ８１１８に準拠して厚みを測定し、その平均値を算出した。
【００６２】
＜密度＞
ＪＩＳ  Ｐ８１２４に準拠してセパレータの坪量を測定し、坪量を厚みで除して１００倍した値を密度とした。
【００６３】
＜繊維取られ＞
セパレータの抄紙時に抄紙用ワイヤーに繊維取られがほとんどないか、あってもわずかで問題なく抄紙できた場合を「○」、抄紙はできたが、抄紙用ワイヤーの少なくとも一部に断続的に繊維取られが発生した場合を「△」、抄紙用ワイヤーの全面又は大部分に連続的に繊維取られが発生して安定して抄紙することができなかった場合を「×」とした。「×」評価であったセパレータは、安定してサンプルを得ることができないが、少量でも得られた分を用いて、他の評価項目を評価した。
【００６４】
＜ピンホール＞
セパレータの裏側から光を当て、セパレータにピンホールがあるかどうかを目視で判定した。ピンホールがある場合を「あり」、ない場合を「なし」とした。
【００６５】
＜均一性＞
孔径測定装置（ＰＭＩ製、商品名：パームポロメーター（ＣＦＰ−１５００−Ａ））を用いてセパレータの孔径分布を求めた。孔が多く、孔径分布が鋭く、分布形状がきれいな場合を均一性が高いと判定し、「○」とした。孔径分布が広い場合や、山が複数ある場合をやや均一と判定し、「△」とした。孔が少なく、孔径分布の形状がいびつなものを不均一と判定し、「×」とした。
【００６６】
＜浸透性＞
セパレータに電解液を１滴滴下し、浸透性を評価した。滴下後すぐに浸透した場合を「○」、全く浸透しないわけではないが、浸透しにくかった場合を「△」、ほとんど浸透しなかった場合を「×」とした。電解液には、プロピレンカーボネートに１．５ｍｏｌ／ｌになるように（Ｃ２Ｈ５）３（ＣＨ３）ＮＢＦ４を溶解させたものを用いた。
【００６７】
＜耐電圧＞
耐電圧試験器（菊水電子工業製、商品名：ＴＯＳ５３０１）を用いてセパレータの耐電圧を測定した。セパレータを２３℃、６％ＲＨの雰囲気に２４時間静置し、直径７０ｍｍのＳＵＳ電極で挟み、５００Ｖ／秒の昇圧速度でセパレータに電圧を印加していき、０．５ｍＡ以上の電流が流れたときの電圧を耐電圧とした。
【００６８】
＜耐デンドライト性＞
セパレータの片面に金属リチウム箔を、セパレータの反対側に正極を配置して積層し、電解液を注入してラミネートセルを作製した。０．５ｍＡ／ｃｍ２で４．３Ｖまで定電流充電し、さらに４．３Ｖを２４時間印加し、過充電した。この過充電中に異常電流が流れた場合を内部短絡したと見なし、過充電を中止し、ラミネートセルを開封してリチウムデンドライトの発生状態を確認した。過充電により発生したリチウムデンドライトがセパレータを貫通しなかった場合を「○」、貫通した場合を「×」とした。正極には、活物質のコバルト酸リチウム、導電助剤のアセチレンブラック、結着剤のポリフッ化ビニリデンを質量比率で９０：５：５に混合したスラリーをアルミニウム集電体の両面に塗布したものを用いた。電解液は、ＬｉＰＦ６を１ｍｏｌ／ｌ溶解させた混合溶液を使用した。混合溶液は、エチレンカーボネートとジエチルカーボネートを容量比率で３：７としたものである。
【００６９】
【表３】
0005876373.tif 000004
【００７０】
実施例１〜１２のセパレータは、合成短繊維とコットンパルプを必須成分として含有する湿式不織布からなり、コットンパルプの変法濾水度が９０〜１６０ｍｌで、且つ、長さ加重平均繊維長が０．８０〜１．２０ｍｍであるため、抄紙用ワイヤーへの繊維取られがなく、抄紙安定性に優れ、ピンホールがなく、電解液浸透性が良く、耐電圧と耐デンドライト性に優れていた。実施例４〜１２のセパレータは、さらに、変法濾水度７０〜２００ｍｌで、且つ、長さ加重平均繊維長０．６０〜１．２０ｍｍの溶剤紡糸セルロース繊維を含有するため、孔径分布が鋭く、均一性に優れていた。
【００７１】
一方、比較例１のセパレータは、合成短繊維とコットンパルプを含有する湿式不織布からなるため抄紙用ワイヤーへの繊維取られはなかったが、コットンパルプの変法濾水度が１６０ｍｌ超で、且つ、長さ加重平均繊維長が１．２０ｍｍ超であったため、ピンホールがあり、耐電圧と耐デンドライト性が不十分だった。
【００７２】
比較例２及び３のセパレータは、コットンパルプのみからなり、抄紙用ワイヤーへの繊維取られがなく、ピンホールがなく、耐電圧と耐デンドライト性は良好だったが、皮膜を形成しており、合成短繊維を含有しないため、セパレータの空孔が不十分であり、電解液浸透性が悪かった。
【００７３】
比較例４のセパレータは、合成短繊維とコットンパルプを含有する湿式不織布からなるため、ピンホールがなく、耐デンドライト性は良好だったが、コットンパルプの変法濾水度が９０ｍｌ未満で、且つ、長さ加重平均繊維長が０．８０ｍｍ未満だったため、抄紙用ワイヤーへの繊維取られが断続的に発生し、抄紙安定性が劣っていた。
【００７４】
比較例５のセパレータは、コットンパルプと溶剤紡糸セルロース繊維で構成された湿式不織布からなるため、抄紙用ワイヤーへの繊維取られがなく、抄紙安定性と均一性に優れ、ピンホールがなく、耐デンドライト性は良好だったが、合成短繊維を含有しないため、電解液浸透性が悪く、耐電圧が不十分だった。
【００７５】
比較例６のセパレータは、溶剤紡糸セルロース繊維のみで構成されているため、均一性に優れ、ピンホールがなく、電解液浸透性と耐デンドライト性は良好であったが、合成短繊維とコットンパルプを含有しないため、抄紙用ワイヤーへの繊維取られがひどく、抄紙安定性が悪く、耐電圧が不十分だった。
【００７６】
比較例７のセパレータは、合成短繊維と溶剤紡糸セルロース繊維で構成されているため、均一性に優れ、ピンホールがなく、電解液浸透性と耐デンドライト性は良好だったが、コットンパルプを含有しないため、抄紙用ワイヤーへの繊維取られが部分的に発生し、耐電圧が不十分だった。
【００７７】
比較例８のセパレータは、合成短繊維とコットンパルプを含有する湿式不織布からなるため、抄紙用ワイヤーへの繊維取られがなく、電解液浸透性は良好だったが、コットンパルプの変法濾水度が１６０ｍｌ超で、且つ、長さ加重平均繊維長が１．２０ｍｍ超だったため、ピンホールがあり、耐電圧と耐デンドライト性が不十分だった。
【００７８】
比較例９のセパレータは、合成短繊維とコットンパルプを含有する湿式不織布からなるため、ピンホールがなく、耐デンドライト性は良好だったが、コットンパルプの変法濾水度が９０ｍｌ未満で、且つ、長さ加重平均繊維長が０．８０ｍｍ未満だったため、抄紙用ワイヤーへの繊維取られがひどく、抄紙安定性が悪く、耐電圧が不十分だった。
【００７９】
比較例１０のセパレータは、合成短繊維とコットンパルプを含有せず、溶剤紡糸セルロース繊維とマニラ麻パルプで構成されているため、ピンホールがなく、耐デンドライト性は良好だったが、抄紙用ワイヤーへの繊維取られがひどく、抄紙安定性が悪く、均一性が悪く、電解液浸透性と耐電圧が不十分だった。
【００８０】
比較例１１のセパレータは、合成短繊維とコットンパルプを含有せず、溶剤紡糸セルロース繊維とエスパルトパルプで構成されているため、電解液浸透性は良好だったが、抄紙用ワイヤーへの繊維取られがひどく、抄紙安定性が悪く、ピンホールがあり、耐電圧と耐デンドライト性が不十分だった。
【００８１】
比較例１２のセパレータは、合成短繊維のみで構成されているため、均一性に優れ、電解液浸透性が良好だったが、コットンパルプを含有しないため、抄紙用ワイヤーへの繊維取られが部分的に発生し、抄紙安定性が劣っており、ピンホールが多数あり、耐電圧と耐デンドライト性が不十分だった。
【産業上の利用可能性】
【００８２】
本発明の活用例としては、電気二重層キャパシタ、リチウムイオンキャパシタなどの電気化学素子用セパレータ、該セパレータを用いてなる電気二重層キャパシタ、リチウムイオンキャパシタなどの電気化学素子が好適である。
【図１】
0005876373.tif 000005
【図２】
0005876373.tif 000006